Композиция грунтовочная
PRIMER COMPOSITION

Изобретение относится к области химии, к грунтовкам для лакокрасочного покрытия поверхностей бетона, древесины, асбоцемента, кирпича, плит ДСП, ДВП, ОСВ и других строительных облицовочных материалов.
Известна композиция грунтовочная на основе акрилового сополимера, содержащего 1-10% метакриловой кислоты, содержащая растворители и полиамиды моно- или димеров жирных кислот (Авт. св. SU 136840, МПК C09D 133/08, C08L 33/08, 1961 г.). Полимеризация метакриловой кислоты происходит в процессе образования покрытия.
Недостатком этой композиции является небольшая глубина проникновения и низкое качество грунтовочного покрытия поверхности материала.
Известна также полимерная грунтовка, обладающая фунгицидными и бактерицидными свойствами, используемая при эксплуатации в условиях повышенной влажности и температуры, содержащая стиролакриловую дисперсию на основе стирола с различными акриловыми мономерами, метакрилатацетат цинка и воду (Пат. RU 2315793, МПК C09D 5/14, C09D 131/02, C09D 133/10, 2008 г.).
Недостатками ее является также недостаточная глубина проникновения, длительное высыхание, высокая концентрация компонентов.
Наиболее близкой является композиция грунтовочная, которая содержит 0,5-1,5 масс. ч. сополимера винилацетата и эфира акриловой кислоты на 1 масс. ч. сополимера эфиров акриловой и метакриловой кислот (Пат. RU 2187528, МПК C09D 133/00, C09D 133/04, 2002 г.). Пропиточную композицию получают дисперсионным методом, применяя в качестве среды воду, добавляя в нее указанный состав в виде мелкодисперсного порошка.
Недостатками данной композиции являются большой расход пропиточного состава, невысокая глубина проникновения, длительное высыхание.
Задачей технического решения является разработка качественного состава композиции грунтовочной для лучшего укрепления отделываемых поверхностей за счет улучшения реологических и адгезионных эффектов.
Техническим результатом является сокращение расхода грунтовочной композиции, увеличение глубины ее проникновения и скорости высыхания, а также в целом улучшение качества нанесенных покрытий.
Технический результат достигается при использовании композиции грунтовочной, содержащей два сополимера, один из которых - сополимер эфиров акриловой и метакриловой кислот, при этом в качестве второго сополимера композиция содержит сополимер гидразида акриловой и гидразида метакриловой кислот, при следующем соотношении компонентов, масс. ч.: сополимер эфиров акриловой и метакриловой кислот 1, сополимер гидразида акриловой и гидразида метакриловой кислот 0,08-0,20.
Сущность изобретения заключается в таком компонентном составе композиции, который обеспечивает ее эффективность за счет более высокой растворимости в воде сополимера гидразидов акриловой и метакриловой кислот и совместимостью ингредиентов.
Композицию грунтовочную готовят загрузкой рецептурного количества ингредиентов в смеситель с частотой вращения мешалки 250 об/мин и последующим перемешиванием в течение 15 мин до полного совмещения компонентов и получения однородной смеси.
Композиции грунтовочные по заявленной рецептуре и рецептуре прототипа представлены в таблице 1.
2
2
2
Готовую композицию грунтовочную перед использованием разбавляют водой в соотношении, 100 масс. ч. воды на 1,08-1,20 масс. ч. композиции соответственно. Полученный грунтовочный раствор наносят на отделываемую поверхность валиком или распылением в один слой с приблизительным расходом по примеру 1-130 г/м, по примеру 2-110 г/м, по примеру 3-100 г/м. Композиция грунтовочная образует на поверхности беспигментное покрытие белого цвета, что позволяет уменьшить ее расход за счет увеличения укрывистости и видимости захвата при грунтовании.
Указанный технический результат достигается при использовании любых сополимеров эфиров акриловой и метакриловой кислот и сополимеров гидразидов акриловой и метакриловой кислот.
Свойства композиций в соответствии с соотношениями компонентов по таблице 1 указаны в таблице 2.
Определение адгезии проводилось по методике ГОСТ 15140-78, метод 2 на бетонных образцах, так как это предусмотрено в нормативно технической документации на материалы данного типа. Определение укрывистости производилось по ГОСТ 8784-75 на стеклянных пластинах. Время высыхания определялось по ГОСТ 19007-73 на пластинах из фотостекла. Внешний вид определяли визуально при естественном и искусственном дневном рассеянном свете на стеклянных образцах. Технические характеристики сополимеров эфиров акриловой и метакриловой и сополимеров гидразида акриловой и метакриловой кислот указаны в таблице 2.
Высокая проникающая способность предлагаемой композиции при меньшем расходе увеличивает глубину проникновения в пористую поверхность, укрепляет основание покрытия и увеличивает адгезию последующих слоев, а содержание водородных ионов на уровне показателя рН=5÷6,5 создает условия для нейтрализации щелочных бетонных поверхностей и предотвращает выцветание нещелочестойких пигментов, содержащихся в финишных покрытиях.
Из данных, представленных в таблице 2, видно, что предлагаемая композиция укрепляет основание покрытия и имеет преимущества:
- снижение вязкости грунтовочной композиции на 15-47%;
- снижение времени высыхания на 6-20%;
- повышение укрывистости на 12-13%;
- снижение размера частиц не менее чем на 10%.
Таким образом, использование композиции грунтовочной, содержащей сополимер эфиров акриловой и метакриловой кислот и сополимер гидразида акриловой и гидразида метакриловой кислот при заявленном соотношении компонентов, позволяет сократить расход грунтовочной композиции, увеличить глубину ее проникновения и скорость высыхания, а также в целом улучшить качество нанесенных покрытий.